(57)【特許請求の範囲】
【請求項１】
シャフトと、該シャフトの外周に形成された少なくとも１層の弾性層と、該弾性層の外周面に形成された表層と、を備える導電性ローラにおいて、
前記弾性層が、吸液剤を含有する弾性層用塗料を用いて形成されてなり、前記表層が、表層用塗料を用いて形成されてなり、かつ、該弾性層用塗料および表層用塗料が、いずれも水系塗料を含むことを特徴とする導電性ローラ。
【請求項２】
前記弾性層を２層以上有し、いずれの弾性層も吸液剤を含有する弾性層用塗料を用いて形成されてなる請求項１記載の導電性ローラ。
【請求項３】
前記吸液剤が、親水性シリカまたは吸水性ポリマーである請求項１記載の導電性ローラ。
【請求項４】
前記表層用塗料が、耐水化剤を含有する請求項１記載の導電性ローラ。
【請求項５】
シャフトの外周に、吸液剤を含有する弾性層用塗料を塗布し、乾燥して弾性層を形成する弾性層形成工程（Ａ）と、
前記弾性層形成工程（Ａ）後、形成された前記弾性層上に表層用塗料を塗布し、乾燥して表層を形成する表層形成工程（Ｂ）と、を有し、
前記弾性層用塗料および表層用塗料として、水系塗料を含むものを用いることを特徴とする導電性ローラの製造方法。
【請求項６】
前記弾性層形成工程（Ａ）を繰り返し行う請求項５記載の導電性ローラの製造方法。
【請求項７】
前記吸液剤として、親水性シリカまたは吸水性ポリマーを用いる請求項５記載の導電性ローラの製造方法。
【請求項８】
前記表層用塗料に耐水化剤を含有させる請求項５記載の導電性ローラの製造方法。
【発明の詳細な説明】
【技術分野】
【０００１】
本発明は導電性ローラ（以下、単に「ローラ」とも称する）およびその製造方法に関し、詳しくは、電子写真方式を用いた画像形成装置における現像、帯電、転写（トナー供給、クリーニング）等の各種用途に用いられるローラ部材、特には、現像ローラまたは帯電ローラとして好適な導電性ローラおよびその製造方法に関する。
【背景技術】
【０００２】
一般に、複写機やプリンタ、ファクシミリ等の電子写真方式を用いた画像形成装置においては、画像形成の各工程で、転写ローラ、現像ローラ、トナー供給ローラ、帯電ローラ、クリーニングローラ、中間転写ローラ、ベルト駆動ローラ等の、導電性を付与したローラが用いられている。【０００３】
従来、これら現像ローラ、帯電ローラ、転写ローラ（トナー供給、クリーニング）等として用いられるローラ部材としては、軸の外周に、導電剤を配合することにより導電性を付与した導電性のゴムや高分子エラストマー、高分子フォーム等からなる弾性層を形成した構造を基本構造として、所望の表面粗さや導電性、硬度などを得るために、その外周に一層または複数層の水系塗料の塗膜を設けたものが使用されている。【０００４】
しかし、水系塗料を用いた表層は、高温高湿環境下に放置した場合、過剰の水分を有して像担持体に貼りつき、その後にはがれるという問題がある。そこで、特許文献１では、表層を形成する材料の気温２３℃、相対湿度５０％から気温４０℃、相対湿度９５％への環境変化にともなう吸水による質量変化率を３．０％以下と規定した帯電部材が提案されている。また、特許文献２には、温度や湿度による影響を受けないで安定した導電性を得ることを目的として、接着層を介して基材に導電性繊維を植毛し、この導電性繊維を導電性高分子層と水分保持層とが積層された構造とした導電性部材が開示されている。
【先行技術文献】
【特許文献】
【０００５】
【特許文献１】特開平１１−３１６４８７号公報（特許請求の範囲等）
【特許文献２】特開２００４−３３５３１６号公報（特許請求の範囲等）
【発明の概要】
【発明が解決しようとする課題】
【０００６】
水系塗料を使用して導電性ローラを作製する場合には、膜厚が薄いと、シャフトと感光体ドラムとの間で放電が発生して、感光体ドラムを破壊したり、帯電不良を起こしたりするおそれがある。そのため、各層の膜厚を確保するために、水系塗料を複数回繰り返して塗る必要がある。しかしながら、水系塗料を塗布して乾燥するまでの間に、塗布による液だれが発生するおそれがあり、かかる液だれが発生すると、膜厚が不均一になるために抵抗にバラツキが生じ、その結果、画像ムラが生じるという問題がある。そのため、導電性ローラの製造時における液だれを抑制することが望まれている。【０００７】
また、特許文献１に記載の技術では、表層の吸水率を規定しているだけであるため、高温高湿環境については考慮されているが、水系塗料を塗布して乾燥するまでの間の塗布による液だれを十分に抑制することができるものではなかった。さらに、特許文献２に記載の技術は、導電性部材の表層に導電性繊維を設けたものであるため、外気の温度や湿度については考慮されているものの、やはり水系塗料を塗布して乾燥するまでの間の塗布による液だれを十分に抑制することができるものではなかった。【０００８】
さらにまた、塗布による液だれを防止するために、溶剤系塗料では、合成微粉シリカ、有機ベントナイト、金属石鹸、ホワイトカーボン、脂肪酸アミド等を使用する方法、水系塗料では、ベントナイト、メチルセルロース、ポリビニルアルコール等を使用する方法が提案され、いずれも粘性をチクソトロピックにすることで液だれ防止を行っているが、このような手法を用いた場合でも、水系塗料を複数回繰り返して塗布する場合には、十分な液だれの防止効果を得ることはできなかった。【０００９】
そこで本発明の目的は、製造時における、塗料、特には水系塗料による液だれを抑制した、導電性ローラおよびその製造方法を提供することにある。
【課題を解決するための手段】
【００１０】
本発明者らは、上記課題を解決するために、鋭意検討した結果、吸液剤を含有する塗料を弾性層に使用することで、表層の塗布時における液だれの発生を抑制できることを見出し、本発明を完成するに至った。【００１１】
即ち、本発明の導電性ローラは、シャフトと、該シャフトの外周に形成された少なくとも１層の弾性層と、該弾性層の外周面に形成された表層と、を備える導電性ローラにおいて、
前記弾性層が、吸液剤を含有する弾性層用塗料を用いて形成されてなり、前記表層が、表層用塗料を用いて形成されてなり、かつ、該弾性層用塗料および表層用塗料が、いずれも水系塗料を含むことを特徴とするものである。
【００１２】
また、本発明の導電性ローラは、好適には、前記弾性層を２層以上有し、いずれの弾性層も吸液剤を含有する弾性層用塗料を用いて形成されてなるものである。さらに、本発明においては、前記吸液剤が親水性シリカまたは吸水性ポリマーであることが好ましく、前記表層用塗料が耐水化剤を含有することが好ましい。
【００１３】
本発明の導電性ローラの製造方法は、シャフトの外周に、吸液剤を含有する弾性層用塗料を塗布し、乾燥して弾性層を形成する弾性層形成工程（Ａ）と、
前記弾性層形成工程（Ａ）後、形成された前記弾性層上に表層用塗料を塗布し、乾燥して表層を形成する表層形成工程（Ｂ）と、を有し、
前記弾性層用塗料および表層用塗料として、水系塗料を含むものを用いることを特徴とするものである。
【００１４】
また、本発明の導電性ローラの製造方法においては、前記弾性層形成工程（Ａ）を繰り返し行うことが好ましい。さらに、前記吸液剤として、親水性シリカまたは吸水性ポリマーを用いることが好ましく、前記表層用塗料に、耐水化剤を含有させることが好ましい。
【発明の効果】
【００１５】
本発明によれば、製造時における、塗料、特には水系塗料による液だれを抑制した、導電性ローラおよびその製造方法を実現することが可能となった。
【図面の簡単な説明】
【００１６】
【図１】本発明の好適実施形態に係る導電性ローラの一例を示す断面図である。
【図２】本発明の好適実施形態に係る導電性ローラの他の例を示す断面図である。
【図３】本発明の好適実施形態に係る導電性ローラのさらに他の例を示す断面図である。
【発明を実施するための形態】
【００１７】
以下、本発明の好適実施形態について、図面を参照しつつ詳細に説明する。
図１は、本発明の好適実施形態に係る導電性ローラの一例を示す断面図である。本発明の導電性ローラ１０は、シャフト１と、該シャフト１の外周に形成された少なくとも１層の弾性層２と、その外周面に形成された表層３と、を備えるものである。なお、本発明において、弾性層２とは、表層３とシャフト１との間にある層を意味し、導電剤を含む抵抗調整層、あるいは、接着を目的とする接着層等の層をも含む概念である。以下の実施形態では、塗料として水系塗料を含む水系塗料組成物を用いた場合を例にとって説明する。
【００１８】
本実施形態においては、弾性層２が、吸水剤を含有する弾性層用水系塗料組成物を用いて形成されてなり、かつ、表層３が、表層用水系塗料組成物を用いて形成されてなることが肝要である。この場合、弾性層２および表層３はいずれも水系塗料組成物を塗布した後に乾燥させて形成されるが、本発明において水系塗料組成物を複数回繰り返して塗布する場合、表層３の下層である弾性層２に水分を吸収する吸水剤を配合することで、弾性層２中の吸水剤が表層３中の水分を吸収でき、そのため、表層３の見かけの乾燥速度が速くなり、表層３の形成時における塗料の液だれを防止できる。さらに、表層３に直接接する弾性層２に吸水剤を配合していることで、表層３の表面に水分が出てこないため、高温高湿下でも感光体等に導電性ローラが貼りつかず、その結果、表層３の剥がれも生じず、ムラのない良好な画像を得ることができる。
【００１９】
さらにまた、本実施形態においては、弾性層２として少なくとも１層を有していればよいが、２層以上の弾性層を有していてもよい。この場合、少なくとも表層３に直接接する弾性層２には吸水剤を含有する水系塗料組成物を用いることが必須であるが、いずれの弾性層も吸水剤を含有する水系塗料組成物を用いて形成されてなることが好ましい。図２は、本発明の好適実施形態に係る導電性ローラの他の例を示す断面図である。図２において、導電性ローラ２０は、２層の弾性層２ａ、２ｂを有している。この場合、表層３の水分を吸収して乾燥速度を速くするため、表層３の下層である弾性層２ａに水分を吸収する吸水剤が配合されていることが必須であるが、加えて、弾性層２ａの水分を吸収して乾燥速度を速くするため、弾性層２ｂにも吸水剤が配合されている。なお、図２では弾性層が２層の場合を例示したが、弾性層として３層以上を有する場合も同様に、表層のすぐ下の弾性層には吸水剤が配合されていることが必須であり、それ以外の、より下層側の弾性層にも吸水剤が配合されていることが好ましい。また、本実施形態において、完全に同一の成分の弾性層用水系塗料組成物を連続して繰り返し塗布後に乾燥させて形成されてなる層は１つの弾性層とし、成分が異なる弾性層用水系塗料組成物を塗布後に乾燥させて形成されてなる層を、他の弾性層とする。
【００２０】
本実施形態の導電性ローラの製造方法は、シャフトの外周に吸水剤を含有する弾性層用水系塗料組成物を塗布し、乾燥して弾性層を形成する弾性層形成工程（Ａ）と、この弾性層形成工程（Ａ）後に、形成された弾性層上に表層用水系塗料組成物を塗布し、乾燥して表層を形成する表層形成工程（Ｂ）とを有するものである。水系塗料組成物を使用することで、シャフト１上に塗料を薄く塗ることができ、溶媒の扱い等も容易である。また、下層である弾性層２を、吸水剤を含有する弾性層用水系塗料組成物を塗布し、乾燥して形成することで、上層である表層３の見かけの乾燥速度が速くなり、表層３の形成時の塗料の液だれを防止できる。さらに、表層３に直接接する弾性層２に吸水剤を配合していることで、表層３の表面に水分が出てこないため、高温高湿下でも感光体等に導電性ローラが貼りつかず、その結果、表層３の剥がれも生じず、ムラのない良好な画像を得ることができる。
【００２１】
また、本実施形態の導電性ローラの製造方法においては、弾性層形成工程（Ａ）を繰り返し行うことが好ましい。完全に同一の成分の弾性層用水系塗料組成物を用いて、連続して繰り返し塗布後に乾燥させ、層を形成することで、十分な層厚の弾性層を得ることができる。また、成分が異なる弾性層用水系塗料組成物を順次用いて、塗布後に乾燥させて層を形成することで、２層以上の弾性層を有する導電性ローラを得ることができる。
【００２２】
本実施形態において、弾性層形成工程（Ａ）の繰り返し回数としては、特に限定されないが、好ましくは２〜９回、より好ましくは３〜８回、さらに好ましくは４〜７回である。かかる範囲とすることにより、良好な膜厚の弾性層を形成することができる。
【００２３】
本実施形態において、吸水剤としては、下層である弾性層２に配合することで、上層である表層３中の水分を吸収して、表層３の見かけの乾燥速度が速くできるものであれば特に限定されないが、好ましくは、シリカまたは吸水性ポリマーである。
【００２４】
シリカとしては、シリル化シリカ（日本アエロジル（株）製）等の疎水性シリカを用いることもできるが、親水性シリカがより好ましく、かかる親水性シリカとしては、ファインシールＸ−１２（（株）トクヤマ製）等を挙げることができる。増粘剤や液だれ防止剤を添加して液だれを防止する場合には、ディッピング塗装で１回あたり、７０〜１００μｍの膜厚が限界であったが、親水性シリカを配合した弾性層用水系塗料組成物を弾性層に適用して、表層に表層用水系塗料組成物を塗布することで、表層を１００〜２００μｍの膜厚とすることができる。
【００２５】
上記親水性シリカの配合量としては、弾性層２の塗料中に含まれる水系塗料１００質量部に対し、１〜５０質量部であることが好ましい。親水性シリカの配合量が少なすぎると、十分な吸水効果を得られないおそれがある。一方、親水性シリカの配合量が５０質量部を超えると、良好な膜を形成できないおそれがある。
【００２６】
上記吸水性ポリマーとしては、吸水性に優れるものであればよく、特に制限はないが、イオン性基を有する電解質ポリマーや、水酸基を有する親水性ポリマーをわずかに架橋して得られたものであって、自重の５０〜１０００倍の水を吸収して保持する能力を有するものである。
【００２７】
本実施形態で用いる吸水性ポリマーとしては、例えば、次のような親水性ポリマーを重合して得られるものが挙げられる。２−ヒドロキシエチル（メタ）アクリレート、２−ヒドロキシプロピル（メタ）アクリレート、グリセロール（メタ）アクリレート、２−アクリルアミド−２−メチルプロパンスルホン酸、スルホン酸ナトリウムエチル（メタ）アクリレート、（メタ）アクリルアミド、Ｎ，Ｎ−ジメチルアミノエチル（メタ）アクリレート、Ｎ，Ｎ−ジエチルアミノエチル（メタ）アクリレート、Ｎ−イソプロピルアクリルアミド、Ｎ，Ｎ−ジメチルアミノプロピルアクリルアミド、２−メタクリロキシエチルトリメチルアンモニウムクロリド、（メタ）アクリル酸、（メタ）アクリル酸ナトリウム、２−（メタ）アクリロイルオキシエチルコハク酸、２−（メタ）アクリロイルオキシエチルフタル酸、２−（メタ）アクリロイルオキシエチルヘキサヒドロフタル酸、ω−カルボキシ−ポリカプロラクトンモノアクリレート、ＥＯ変性リン酸（メタ）アクリレート、ポリエチレングリコール（メタ）アクリレート、アクリロイルモルホリン、ｐ−スチレンスルホン酸、ビニルスルホン酸、アリルスルホン酸、（メタ）アクリル酸エチルスルホン酸、水溶性ウレタン変成アクリレートである。
【００２８】
また、本実施形態において、吸水性ポリマーは、上記親水性ポリマーの１種よりなる単独重合体であってもよく、上記親水性ポリマーの２種以上の共重合体であってもよく、上記親水性ポリマーの１種または２種以上と他のモノマーの１種または２種以上との共重合体であってもよい。ただし、この他のモノマーが、スチレン、（メタ）アクリル酸エステルなどの疎水性モノマーである場合、親水性や吸水性が失われない範囲の共重合比とする必要がある。また、吸水性ポリマーは、本発明の効果を損なわない範囲で変性されていてもよく、また、親水性や吸水性を失わない程度で、２つ以上の反応性官能基を有するモノマー又はオリゴマーによって架橋されていてもよい。さらに、本実施形態において、弾性層２中には、吸水性ポリマーの１種のみを用いてもよく、２種以上を用いてもよい。
【００２９】
一般的に、このような吸水性ポリマーは、粒径１０〜１０００μｍ程度の微粒子として製造されるため、本発明においては、このような微粒子状の吸水性ポリマーをそのまま用いることができる。
【００３０】
上記吸水性ポリマーの具体例としては、１０ＳＨ−ＮＦ（アクリル酸重合体部分ナトリウム塩架橋物、住友精化（株）製）等を挙げることができる。
【００３１】
上記吸水性ポリマーの配合量としては、弾性層２の塗料中に含まれる水系塗料１００質量部に対し、０．１〜３．０質量部であることが好ましい。吸水性ポリマーの配合量が０．１質量部未満であると、十分な吸水効果を得られないおそれがある。一方、吸水性ポリマーの配合量が３．０質量部を超えると、良好な膜を形成できないおそれがある。
【００３２】
本発明においては、表層用水系塗料組成物が、耐水化剤を含有することが好ましい。これにより、表層３における水の吸収を防止できるため、大気中の湿度等の影響を防ぐことができ、弾性層の水による膨張を防ぐことができる。
【００３３】
上記耐水化剤としては、塗料中に配合でき、さらに表層３における水の吸収を防止できるものであれば特に限定されないが、例えば、炭酸ジルコニウムアンモニウム等を挙げることができる。
【００３４】
上記耐水化剤の配合量としては、表層３の塗料中に含まれる水系塗料１００質量部に対し、０．１〜１０質量部であることが好ましい。耐水化剤の配合量が０．１質量部未満であると、十分な耐水性を得られないおそれがある。一方、耐水化剤の配合量が１０質量部を超えると、良好な膜を形成できないおそれがある。
【００３５】
本発明において、弾性層２で使用できる塗料と表層３で使用できる塗料との違いは、弾性層２で使用できる塗料が吸液剤を含有することを必須とする点で異なっているだけであり、以下の水系塗料組成物をそれぞれ使用することができ、弾性層２で使用できる塗料と表層３で使用できる塗料は全く同一の組成であっても、異なっていてもよい。なお、本実施形態では水系塗料を含む塗料を使用しているため、溶媒系と比較して、環境に与える影響を極めて少なくできる。
【００３６】
本実施形態において使用できる水系塗料としては、例えば、ゴム系、ウレタン系およびアクリル系からなる群から選択されるいずれか１種または２種以上を好適に用いることができる。ゴム系としては、天然ゴム（ＮＲ）、クロロプレンゴム（ＣＲ）、ニトリルゴム（ＮＢＲ）、スチレンブタジエンゴム（ＳＢＲ）等のラテックス、ウレタン系としては、エーテル系、エステル系等のエマルジョンやディスパージョン、アクリル系としては、アクリル、アクリルスチレン等のエマルションを好適に用いることができる。
【００３７】
また、本実施形態において使用できる水系塗料としては、水系アクリル樹脂であることが好ましい。かかる水系アクリル樹脂としては、アクリロニトリルとｎ−ブチルアクリレートとを必須成分とし、任意にその他のモノマーを含むものが好ましく、その他のモノマーとしては、エチルアクリレート、アクリル酸２−エチルへキシル、アクリル酸、メタクリル酸等が挙げられる。アクリロニトリルおよびｎ−ブチルアクリレートを必須成分とするのは、これらが弾性（セット性）の向上に寄与するためであり、かかる観点からは、可能な限りｎ−ブチルアクリレート量を増量し、他の成分を減量するとともに、必須成分以外のその他のモノマー成分のモノマー比率を減らすことが好ましい。一方、アクリロニトリルの比率を高めすぎると、弾性層等が硬くなってしまうため好ましくない。したがって、必須成分であるアクリロニトリルとｎ−ブチルアクリレートとのモノマー比率は、モル比で１〜２５：９９〜７５、特には５〜２０：９５〜８０の範囲内とすることが好ましい。
【００３８】
また、上記水系アクリル樹脂は、分子中に活性水素を有する基を含んでいることが好ましい。活性水素を有する基としては、カルボキシル基、水酸基、アミノ基等が挙げられるが、好適にはカルボキシル基である。本発明において、かかる活性水素を有する基を含むモノマーの比率は、全モノマー量の３〜６％の範囲内とすることが好ましい。本発明においては、活性水素を有する基を含むモノマーの比率をこの範囲内とすることで、表面酸価が１０ｍｇ／ｇ以上、例えば１０〜２０ｍｇ／ｇに調整された水系アクリル樹脂を好適に用いることができる。
【００３９】
本実施形態において用いることができる水系塗料としては、例えば、アクリロニトリル−アクリル酸アルキルエステル−メタクリル酸−メタクリル酸グリシジル共重合物の水性エマルション（高圧ガス工業（株）製、架橋温度１３０℃）、ＥＡＵ３６３Ｂ（アクリルウレタン樹脂、亜細亜工業（株）製）、ウレタンエマルション（第一工業製薬（株）製）、Ｌ２００１（ＳＢラテックス、旭化成ケミカルズ（株）製）、モビニール８０１（酢酸ビニルエマルション、日本合成化学工業（株）製）、モビニール１８６Ｅ（エチレン−酢酸ビニルエマルション、日本合成化学工業（株）製）、モビニール９３７Ｆ（アクリル酸−スチレンエマルション、日本合成化学工業（株）製）等を挙げることができる。
【００４０】
また、上記塗料には、導電剤を適宜添加して導電性を付与することができる。かかる導電剤としては、イオン導電剤と電子導電剤とがあり、イオン導電剤の例としては、テトラエチルアンモニウム、テトラブチルアンモニウム、ドデシルトリメチルアンモニウム（例えば、ラウリルトリメチルアンモニウム）、ヘキサデシルトリメチルアンモニウム、オクタデシルトリメチルアンモニウム（例えば、ステアリルトリメチルアンモニウム）、ベンジルトリメチルアンモニウム、変性脂肪酸ジメチルエチルアンモニウムなどの過塩素酸塩、塩素酸塩、塩酸塩、臭素酸塩、ヨウ素酸塩、ホウフッ化水素酸塩、硫酸塩、エチル硫酸塩、カルボン酸塩、スルホン酸塩などのアンモニウム塩、リチウム、ナトリウム、カリウム、カルシウム、マグネシウムなどのアルカリ金属やアルカリ土類金属の過塩素酸塩、塩素酸塩、塩酸塩、臭素酸塩、ヨウ素酸塩、ホウフッ化水素酸塩、トリフルオロメチル硫酸塩、スルホン酸塩などが挙げられる。また、電子導電剤の例としては、ケッチェンブラック、アセチレンブラック等の導電性カーボン；ＳＡＦ、ＩＳＡＦ、ＨＡＦ、ＦＥＦ、ＧＰＦ、ＳＲＦ、ＦＴ、ＭＴ等のゴム用カーボン；酸化処理を施したインク用カーボン、熱分解カーボン、天然グラファイト、人造グラファイト；酸化スズ、酸化チタン、酸化亜鉛等の導電性金属酸化物；ニッケル、銅、銀、ゲルマニウム等の金属などを挙げることができる。これらの導電剤は単独で用いてもよく、２種以上を混合して用いてもよい。また、その配合量には特に制限はなく、所望に応じ適宜選定可能であるが、例えば、弾性層２と表層３を構成する樹脂成分１００質量部に対し、１〜２０質量部とすることができる。
【００４１】
さらに、弾性層２および表層３の塗料には、所望に応じ、その他、樹脂製マイクロバルーン、架橋剤、加硫剤、加硫促進剤、老化防止剤などを適宜添加することが可能である。
【００４２】
本発明において、弾性層２および表層３を形成する際の塗料の塗布方法としては、特に制限されるものではないが、通常は上記塗料を調製し、この塗料をディッピング法、スプレー法、ロールコーター法、ダイコート法などにより、上記シャフト１上に塗布して乾燥固化させる方法が採用され、特にディッピング法が好ましく用いられる。シャフト１に直接塗料を塗布することで、製造工程の簡略化が可能となる。
【００４３】
また、本発明の導電性ローラ１０においては、弾性層形成工程を１〜２回繰り返すことで、弾性層２の厚みを０．０５〜０．１ｍｍ、特には０．０６〜０．０９ｍｍとすることができ、弾性層形成工程を７〜８回繰り返すことで、弾性層２の厚みを０．５〜０．７ｍｍとすることができる。
【００４４】
本発明において、シャフト１としては、金属製あるいはプラスチック製で、中空円筒体または中実円柱体のものを使用することができるが、好ましくは、金属製の中空円筒体または中実円柱体であり、より好ましくは、金属製の中空円筒体である。これにより、よりコストを下げることができる。
【００４５】
また、表層３の厚さは、導電性ローラ１０の形態等に応じて設定され、特に制限されるものではないが、通常１００〜２００μｍ、特には１２０〜１５０μｍとすることができる。
【００４６】
図３は、本発明の好適実施形態に係る導電性ローラのさらに他の例を示す断面図である。導電性ローラが感光ドラムに押圧される際には、長さ方向に均一な当たり面を形成することが重要であるため、図示する導電性ローラ３０は、長さ方向中央部が端部よりも径が大きいクラウン形状を有している。
【００４７】
ローラ長さ方向断面において、長さ方向中央が端部より突出する際の、その突出の程度を表すクラウン量としては、５０〜１００μｍとすることが好ましく、このようにすることによって、通常の画像を一層良好なものにすることができる。クラウン量を５０μｍ未満とした場合には、ローラ長さ方向中央部の接触圧が低くなり、一方、これを、１００μｍを超えるものとした場合には、ローラ長さ方向中央部が強く接触しすぎ、いずれの場合も帯電量の不均一を招くおそれがある。なお、本発明における導電性ローラのクラウン量の測定は、ミツトヨ（株）製の高精度レーザ測定機ＬＳＭ−４３０ｖを用いて行った。本測定機により、ローラ中央部及び中央部から端部へ向かう９０ｍｍの位置において外径を測定し、中央部の外径と両端部方向へ各９０ｍｍの位置における外径の平均値との差をローラクラウン量とする。例えば、ローラ長２５０ｍｍの導電性ローラにおいては、一方の端から３５ｍｍ、１２５ｍｍ、２１５ｍｍの３点において外径を測定する。その際、一方の端から３５ｍｍ位置における外径をＡ（ｍｍ）、１２５ｍｍ位置における外径をＢ（ｍｍ）、２１５ｍｍ位置における外径をＣ（ｍｍ）とすると、クラウン量（μｍ）は下記計算式（１）、
クラウン量（μｍ）＝｛Ｂ−（Ａ＋Ｃ）／２｝×１０００      （１）
で求めることができる。
【００４８】
また、本発明において、導電性ローラ１０、２０、３０の振れ（膜厚精度）は、ローラ長さ方向全領域において７０μｍ以下とすることが好ましい。導電性ローラ１０、２０、３０を帯電ローラとして使用して、感光体と接触させながら回転させる場合、導電性ローラ１０、２０、３０の振れが大きいと、導電性ローラ１０、２０、３０と感光体との間に空隙が生じてくる。さらに、その空隙距離も様々になってしまう。この場合、感光体上に残留しているトナー粒子及び外添剤が、その空隙に侵入しやすくなり、導電性ローラ１０、２０、３０の表面にムラとなって付着する。従って、ローラ表面は、まだらに汚れる結果となり、画像不良の原因となってしまう。なお、本発明における導電性ローラ１０、２０、３０の振れの測定は、ミツトヨ（株）製の高精度レーザ測定機ＬＳＭ−４３０ｖを用いて行った。本測定機により、外径を、ローラ長さ方向各５点について測定し、各点について測定した外径の最大値と最小値との差の平均値を振れとした。
【００４９】
なお、上記実施形態においては、塗料として水系塗料を含むものを用いた場合について説明したが、本発明においては、塗料として疎水性溶剤を用いたものを用いた場合でも、同様の効果を得ることができる。すなわち、この場合、弾性層２を、吸液剤を含有する弾性層用溶剤系塗料組成物を用いて形成し、かつ、表層３を、表層用溶剤系塗料組成物を用いて形成する。この場合も、表層３の下層である弾性層２に溶剤を吸収する吸液剤を配合することで、弾性層２中の吸液剤が表層３中の水分を吸収でき、そのため、表層３の見かけの乾燥速度が速くなって、表層３の形成時における塗料の液だれを防止できるものである。本発明において溶剤系塗料としては、例えば、ウレタン樹脂をメチルエチルケトン（ＭＥＫ）、メチルイソブチルケトン（ＭＩＢＫ）、トルエン等の溶剤に溶解させ、イソシアネート系硬化剤を添加したものが挙げられる。
【実施例】
【００５０】
以下、本発明を、実施例を用いてより詳細に説明する。
（実施例１）
下記表１記載の配合処方に従い、水系塗料（アクリロニトリル−アクリル酸アルキルエステル−メタクリル酸−メタクリル酸グリシジル共重合物の水性エマルション）に、エポクロス（オキザゾリン基含有スチレン−アクリル共重合物のエマルション）、水分散カーボン、ファインシールＸ−１２（親水性シリカ）、ＳＮデフォーマー７７７（消泡剤）、ＳＮウェット９７０（湿潤剤）、ＵＨ４２０（増粘剤）を配合し、撹拌機で撹拌した。各成分を配合した水系塗料をメッシュでろ過し、凝集物を取り除いた。得られた水系塗料をディッピングにより金属製シャフトに塗装し、室温で３０分間、１１０℃で２０分間乾燥して、弾性層を形成した。この弾性層の塗布、乾燥工程は１回行った。【００５１】
下記表１記載の配合処方に従い、水系塗料（アクリロニトリル−アクリル酸アルキルエステル−メタクリル酸−メタクリル酸グリシジル共重合物の水性エマルション）に、エポクロス（オキザゾリン基含有スチレン−アクリル共重合物のエマルション）、水分散カーボン、ＡＺコート５８００ＭＴ（炭酸ジルコニウムアンモニウム）、ＳＮデフォーマー７７７（消泡剤）、ＳＮウェット９７０（湿潤剤）、ＵＨ４２０（増粘剤）を配合し、撹拌機で撹拌した。各成分を配合した水系塗料をメッシュでろ過し、凝集物を取り除いた。得られた水系塗料をディッピングにより弾性層上に塗装し、室温で３０分間、１１０℃で２０分間乾燥して、表層を形成して、図１記載の導電性ローラを得た。【００５２】
（実施例２、参考例１および比較例１、２）
下記表１記載の配合処方に従った以外は、実施例１と同様にして導電性ローラを得た。なお、参考例１は、弾性層、表層ともに疎水性溶剤系塗料の配合であり、シリル化シリカが疎水性溶剤を吸収する吸液剤として機能している。
【００５３】
（膜厚測定および液だれの有無）
弾性層および表層の膜厚および液だれの有無を、ミツトヨ（株）製の高精度レーザ測定機ＬＳＭ−４３０ｖを用いて測定した。液だれの有無は、測定された形状に基づき判定した。弾性層および表層の膜厚、これらの合計膜厚および液だれの有無の結果を、下記表１に併記した。また、４０℃、９５ＲＨ％の高温高湿下に１日放置後の合計膜厚（高温高湿膜厚）を、ミツトヨ（株）製の高精度レーザ測定機ＬＳＭ−４３０ｖを用いて測定し、初期の合計膜厚に対する高温高湿膜厚の比（膜厚比）を求めて、結果をそれぞれ表１に併記した。なお、膜厚比が１．０５以下であれば、高温高湿下でも感光体等に導電性ローラが貼りつかず、結果は良好といえる。【００５４】
【表１】
0005635012.tif 000002
＊１：アクリロニトリル−アクリル酸アルキルエステル−メタクリル酸−メタクリル酸グリシジル共重合物の水性エマルション（高圧ガス工業（株）製、架橋温度１３０℃）
＊２：オキザゾリン基含有スチレン−アクリル共重合物のエマルション（日本触媒（株）製）
＊３：水分散カーボン（御国色素（株）製）
＊４：親水性シリカ（（株）トクヤマ製）
＊５：アクリル酸重合体部分ナトリウム塩架橋物（住友精化（株）製）
＊６：消泡剤（サンノプコ（株）製）
＊７：湿潤剤（サンノプコ（株）製）
＊８：増粘剤（（株）ＡＤＥＫＡ製）（表中の「％」は、「質量％」を意味する）
＊９：アクリルウレタン樹脂（亜細亜工業（株）製）
＊１０：ヘキサンジイソシアネートトリマー（亜細亜工業（株）製）
＊１１：シリル化シリカ（日本アエロジル（株）製）
＊１２：メチルシクロヘキサン（関東化学（株）製）
＊１３：炭酸ジルコニウムアンモニウム（サンノプコ（株）製）
【００５５】
実施例１，２および参考例１の導電性ローラにおいては、製造時における液だれが抑制され、さらに、高温高湿下でも感光体等に導電性ローラが貼りつかず、表層のはがれも生じなかった。一方、比較例１および２では、製造時における液だれを十分に抑制できず、高温高湿下で膜が膨潤して、良好な導電性ローラを得ることができなかった。
【符号の説明】
【００５６】
１  シャフト
２  弾性層
３  表層
１０，２０，３０  導電性ローラ
【図１】
0005635012.tif 000003
【図２】
0005635012.tif 000004
【図３】
0005635012.tif 000005